(57)【要約】  本発明は、セパレータの製造方法、その方法で形成されたセパレータ、及びそれを含む電気化学素子に関する。本発明によるセパレータの製造方法は、多数の気孔を有する平面状の多孔性基材を用意する段階；及び無機物粒子、第１バインダー高分子及び第１溶媒を含む第１スラリーを、スロット部を通じて前記多孔性基材の少なくとも一面にコーティングして多孔性コーティング層を形成しながら、第２バインダー高分子及び第２溶媒を含む第２スラリーを、前記スロット部と隣接したスライド部を通じて前記多孔性コーティング層上に連続的にコーティングして電極接着層を形成する段階；を含む。本発明によれば、スライド部を通じて自然に流れ落ちるバインダー高分子を含む第２スラリーを用いて、スロット部を通じてセパレータに形成される多孔性コーティング層の上面に電極接着層をコーティングすることで、多孔性コーティング層と電極接着層とのインターミキシング（ｉｎｔｅｒ−ｍｉｘｉｎｇ）を防止でき、電極接着層の接着力は向上させ、電気化学素子の性能低下を防止することができる。
2014526776.tif 000002
【特許請求の範囲】
【請求項１】
セパレータの製造方法であって、
多数の気孔を有する平面状の多孔性基材を用意する段階と、
無機物粒子、第１バインダー高分子及び第１溶媒を含む第１スラリーを、スロット部を通じて前記多孔性基材の少なくとも一面にコーティングして多孔性コーティング層を形成しながら、第２バインダー高分子及び第２溶媒を含む第２スラリーを、前記スロット部と隣接したスライド部を通じて前記多孔性コーティング層上に連続的にコーティングして電極接着層を形成する段階とを含んでなる、セパレータの製造方法。
【請求項２】
前記スロット部と前記スライド部とが成す角度（θ）が、１０゜ないし８０゜であることを特徴とする、請求項１に記載のセパレータの製造方法。
【請求項３】
前記第１スラリー及び前記第２スラリーの粘度が、相互に独立して５ｃＰないし１００ｃＰであることを特徴とする、請求項１又は２に記載のセパレータの製造方法。
【請求項４】
前記第１スラリーの吐出速度が、前記第２スラリーの吐出速度より速いことを特徴とする、請求項１〜３の何れか一項に記載のセパレータの製造方法。
【請求項５】
前記第１スラリー及び前記第２スラリーの吐出速度が、それぞれ５００ｍｌ／ｍｉｎないし２，０００ｍｌ／ｍｉｎ及び２００ｍｌ／ｍｉｎないし１，２００ｍｌ／ｍｉｎであることを特徴とする、請求項４に記載のセパレータの製造方法。
【請求項６】
前記電極コーティング層の厚さが、前記多孔性コーティング層の厚さの０．１倍以下であることを特徴とする、請求項１〜５の何れか一項に記載のセパレータの製造方法。
【請求項７】
前記多孔性基材が、ポリオレフィン系多孔性膜であることを特徴とする、請求項１〜６の何れか一項に記載のセパレータの製造方法。
【請求項８】
前記スロット部及び前記スライド部が、一体型のスライド−スロットダイに形成されるか、又は、相互独立してそれぞれスロットダイ及びスライドダイに形成されることを特徴とする、請求項１〜７の何れか一項に記載のセパレータの製造方法。
【請求項９】
前記無機物粒子の平均粒径が、０．００１μｍないし１０μｍであることを特徴とする、請求項１〜８の何れか一項に記載のセパレータの製造方法。
【請求項１０】
前記無機物粒子が、誘電率定数が５以上の無機物粒子、リチウムイオン伝達能力を有する無機物粒子、及びこれらの混合物からなる群より選択された無機物粒子であることを特徴とする、請求項１〜９の何れか一項に記載のセパレータの製造方法。
【請求項１１】
前記誘電率定数が５以上の無機物粒子が、ＢａＴｉＯ３、Ｐｂ（Ｚｒｘ、Ｔｉ１−ｘ）Ｏ３（ＰＺＴ、０＜ｘ＜１）、Ｐｂ１−ｘＬａｘＺｒ１−ｙＴｉｙＯ３（ＰＬＺＴ、０＜ｘ＜１、０＜ｙ＜１）、（１−ｘ）Ｐｂ（Ｍｇ１／３Ｎｂ２／３）Ｏ３−ｘＰｂＴｉＯ３（ＰＭＮ‐ＰＴ、０＜ｘ＜１）、ハフニア（ＨｆＯ２）、ＳｒＴｉＯ３、ＳｎＯ２、ＣｅＯ２、ＭｇＯ、ＮｉＯ、ＣａＯ、ＺｎＯ、ＺｒＯ２、Ｙ２Ｏ３、Ａｌ２Ｏ３、ＳｉＣ、及びＴｉＯ２からなる群より選択された一種又は二種以上の混合物であることを特徴とする、請求項１０に記載のセパレータの製造方法。
【請求項１２】
前記リチウムイオン伝達能力を有する無機物粒子が、リチウムホスフェート（Ｌｉ３ＰＯ４）、リチウムチタンホスフェート（ＬｉｘＴｉｙ（ＰＯ４）３、０＜ｘ＜２、０＜ｙ＜３）、リチウムアルミニウムチタンホスフェート（ＬｉｘＡｌｙＴｉｚ（ＰＯ４）３、０＜ｘ＜２、０＜ｙ＜１、０＜ｚ＜３）、（ＬｉＡｌＴｉＰ）ｘＯｙ系列ガラス（０＜ｘ＜４、０＜ｙ＜１３）、リチウムランタンチタネート（ＬｉｘＬａｙＴｉＯ３、０＜ｘ＜２、０＜ｙ＜３）、リチウムゲルマニウムチオホスフェート（ＬｉｘＧｅｙＰｚＳｗ、０＜ｘ＜４、０＜ｙ＜１、０＜ｚ＜１、０＜ｗ＜５）、リチウムナイトライド（ＬｉｘＮｙ、０＜ｘ＜４、０＜ｙ＜２）、ＳｉＳ２系列ガラス（ＬｉｘＳｉｙＳｚ、０＜ｘ＜３、０＜ｙ＜２、０＜ｚ＜４）、及びＰ２Ｓ５系列ガラス（ＬｉｘＰｙＳｚ、０＜ｘ＜３、０＜ｙ＜３、０＜ｚ＜７）からなる群より選択された一種又は二種以上の混合物であることを特徴とする、請求項１０又は１１に記載のセパレータの製造方法。
【請求項１３】
前記第１バインダー高分子及び前記第２バインダー高分子が、相互独立して、ポリフッ化ビニリデン‐ヘキサフルオロプロピレン、ポリフッ化ビニリデン‐トリクロロエチレン、ポリフッ化ビニリデン‐クロロトリフルオロエチレン、ポリメチルメタクリレート、ポリアクリロニトリル、ポリビニルピロリドン、ポリビニルアセテート、エチレンビニルアセテート共重合体、ポリエチレンオキサイド、セルロースアセテート、セルロースアセテートブチレート、セルロースアセテートプロピオネート、シアノエチルプルラン、シアノエチルポリビニルアルコール、シアノエチルセルロース、シアノエチルスクロース、プルラン、カルボキシルメチルセルロース、アクリロニトリルスチレンブタジエン共重合体、及びポリイミドからなる群より選択された一種又は二種以上の混合物であることを特徴とする、請求項１〜１２の何れか一項に記載のセパレータの製造方法。
【請求項１４】
請求項１〜１３の何れか一項に記載の製造方法によって形成された、セパレータ。
【請求項１５】
電気化学素子であって、
正極と、負極と、前記正極と前記負極との間に介在したセパレータを備えてなり、
前記セパレータが請求項１４に記載のセパレータである、電気化学素子。
【請求項１６】
前記電気化学素子が、リチウム二次電池であることを特徴とする、請求項１５に記載の電気化学素子。
【発明の詳細な説明】
【技術分野】
【０００１】
本発明は、リチウム二次電池のような電気化学素子のセパレータの製造方法、その方法で形成されたセパレータ、及びそれを含む電気化学素子に関し、より詳しくは、多数の気孔を有する多孔性基材に、多孔性コーティング層が形成されたセパレータの製造方法、その方法で形成されたセパレータ、及びそれを含む電気化学素子に関する。
【０００２】
本出願は、２０１２年４月２０日出願の韓国特許出願第１０−２０１２−００４１４５６号及び２０１３年４月２２日出願の韓国特許出願第１０−２０１３−００４４３３８号に基づく優先権を主張し、該当出願の明細書及び図面に開示された内容は、すべて本出願に援用される。
【背景技術】
【０００３】
近年、エネルギー貯蔵技術に対する関心が高まりつつある。携帯電話、カムコーダー、及びノートパソコン、さらには電気自動車のエネルギーまで適用分野が拡がるとともに、電気化学素子の研究と開発に対する努力が次第に具体化されている。
【０００４】
電気化学素子はこのような面で最も注目される分野であり、その中でも、充放電可能な二次電池の開発に関心が寄せられている。このような電池の開発において、容量密度及び比エネルギーを向上させるために、新たな電極と電池の設計に対する研究開発が行われている。
【０００５】
１９９０年代の初めに開発されたリチウム二次電池は、水溶液電解液を使用するニッケル‐マンガン、ニッケル‐カドミウム、硫酸‐鉛電池などの従来型電池に比べて作動電圧が高くエネルギー密度が格段に高いという長所から、現在使用されている二次電池のうち最も脚光を浴びている。しかし、このようなリチウムイオン電池は、有機電解液の使用による発火及び爆発などの安全問題を抱えており、またその製造に手間がかかるという短所がある。近年のリチウムイオン高分子電池は、このようなリチウムイオン電池の短所を改善し、次世代電池の１つとして挙げられているが、未だ電池の容量がリチウムイオン電池と比べて相対的に低く、特に低温における放電容量が不十分であるため、それに対する改善が至急に求められている。
【０００６】
上記のような電気化学素子は多くのメーカにおいて生産中であるが、それらの安全性特性は相異なる様相を呈している。電気化学素子の安全性の評価及び安全性の確保は最も重要に考慮すべき事項である。特に、電気化学素子の誤作動によりユーザが傷害を被ることはあってはならなく、故に、安全規格は電気化学素子内の発火及び発煙などを厳格に規制している。電気化学素子が過熱し、熱暴走が起きるか又はセパレータが貫通される場合は、爆発が起きる恐れが大きい。特に、電気化学素子のセパレータとして通常使用されるポリオレフィン系多孔性基材は、材料的特性と延伸を含む製造工程上の特性により、１００℃以上の温度で甚だしい熱収縮挙動を見せ、正極と負極との間の短絡を起こすという問題点がある。
【０００７】
このような電気化学素子の安全性問題を解決するため、多数の気孔を有する多孔性基材の少なくとも一面に、無機物粒子とバインダー高分子との混合物をコーティングして多孔性コーティング層を形成したセパレータが提案された。セパレータにおいて、多孔性基材に形成された多孔性コーティング層内の無機物粒子は、多孔性コーティング層の物理的形態を維持する一種のスペーサ（ｓｐａｃｅｒ）の役割をすることで、電気化学素子が過熱したとき、多孔性基材が熱収縮することを抑制する。また、無機物粒子同士の間にはインタースティシャル・ボリューム（ｉｎｔｅｒｓｔｉｔｉａｌ ｖｏｌｕｍｅ）が存在し、微細気孔を形成する。
【０００８】
このように、形成されたセパレータは、工程上、積層（ｓｔａｃｋ）及び折畳み（ｆｏｌｄｉｎｇ）構造で電極との接着が要求されるため、多孔性基材層上に相当量の電極接着層が露出することが接合に有利であるが、電極接着層を形成するバインダー高分子が過量である場合、電気化学素子の性能を低下させるという問題がある。
【発明の概要】
【発明が解決しようとする課題】
【０００９】
本発明は、上記問題点に鑑みてなされたものであり、セパレータの熱安定性を阻害せず、薄い電極接着層を実現し、組立性に優れて、電極接着層による電気化学素子の性能低下が防止されたセパレータの製造方法、その方法で形成されたセパレータ、及びそれを含む電気化学素子を提供することを目的とする。
【課題を解決するための手段】
【００１０】
上記の課題を達成するため、本発明の一態様によれば、多数の気孔を有する平面状の多孔性基材を用意する段階；及び無機物粒子、第１バインダー高分子及び第１溶媒を含む第１スラリーを、スロット部を通じて前記多孔性基材の少なくとも一面にコーティングして多孔性コーティング層を形成しながら、第２バインダー高分子及び第２溶媒を含む第２スラリーを、前記スロット部と隣接したスライド部を通じて前記多孔性コーティング層上に連続的にコーティングして電極接着層を形成する段階；を含むセパレータの製造方法が提供される。
【００１１】
このとき、前記スロット部と前記スライド部とが成す角度（θ）は、１０ないし８０゜であり得る。
【００１２】
また、前記第１スラリー及び前記第２スラリーの粘度は、相互独立して５ｃＰないし１００ｃＰであり得る。
【００１３】
望ましくは、前記第１スラリーの吐出速度が前記第２スラリーの吐出速度より速い。
【００１４】
このとき、前記第１スラリー及び前記第２スラリーの吐出速度は、それぞれ５００ｍｌ／ｍｉｎないし２，０００ｍｌ／ｍｉｎ及び２００ｍｌ／ｍｉｎないし１，２００ｍｌ／ｍｉｎであり得る。
【００１５】
また、前記電極接着層の厚さが前記多孔性コーティング層の厚さの０．１倍以下であり得る。
【００１６】
また、前記多孔性基材は、ポリオレフィン系多孔性膜であり得る。
【００１７】
また、前記スロット部及び前記スライド部は、一体型のスライド−スロットダイに形成されるか、又は、相互独立してそれぞれスロットダイ及びスライドダイに形成され得る。
【００１８】
一方、前記無機物粒子の平均粒径は、０．００１μｍないし１０μｍであり得、前記無機物粒子は、誘電率定数が５以上の無機物粒子またはリチウムイオン伝達能力を有する無機物粒子をそれぞれ単独でまたはこれらを混合して使用することができる。
【００１９】
ここで、前記誘電率定数が５以上の無機物粒子は、ＢａＴｉＯ３、Ｐｂ（Ｚｒｘ、Ｔｉ１−ｘ）Ｏ３（ＰＺＴ、０＜ｘ＜１）、Ｐｂ１−ｘＬａｘＺｒ１−ｙＴｉｙＯ３（ＰＬＺＴ、０＜ｘ＜１、０＜ｙ＜１）、（１−ｘ）Ｐｂ（Ｍｇ１／３Ｎｂ２／３）Ｏ３−ｘＰｂＴｉＯ３（ＰＭＮ‐ＰＴ、０＜ｘ＜１）、ハフニア（ＨｆＯ２）、ＳｒＴｉＯ３、ＳｎＯ２、ＣｅＯ２、ＭｇＯ、ＮｉＯ、ＣａＯ、ＺｎＯ、ＺｒＯ２、Ｙ２Ｏ３、Ａｌ２Ｏ３、ＳｉＣ、及びＴｉＯ２からなる群より選択されたいずれか１つの無機物粒子またはこれらのうち二種以上の混合物であり得る。
【００２０】
また、前記リチウムイオン伝達能力を有する無機物粒子は、リチウムホスフェート（Ｌｉ３ＰＯ４）、リチウムチタンホスフェート（ＬｉｘＴｉｙ（ＰＯ４）３、０＜ｘ＜２、０＜ｙ＜３）、リチウムアルミニウムチタンホスフェート（ＬｉｘＡｌｙＴｉｚ（ＰＯ４）３、０＜ｘ＜２、０＜ｙ＜１、０＜ｚ＜３）、（ＬｉＡｌＴｉＰ）ｘＯｙ系列ガラス（０＜ｘ＜４、０＜ｙ＜１３）、リチウムランタンチタネート（ＬｉｘＬａｙＴｉＯ３、０＜ｘ＜２、０＜ｙ＜３）、リチウムゲルマニウムチオホスフェート（ＬｉｘＧｅｙＰｚＳｗ、０＜ｘ＜４、０＜ｙ＜１、０＜ｚ＜１、０＜ｗ＜５）、リチウムナイトライド（ＬｉｘＮｙ、０＜ｘ＜４、０＜ｙ＜２）、ＳｉＳ２系列ガラス（ＬｉｘＳｉｙＳｚ、０＜ｘ＜３、０＜ｙ＜２、０＜ｚ＜４）、及びＰ２Ｓ５系列ガラス（ＬｉｘＰｙＳｚ、０＜ｘ＜３、０＜ｙ＜３、０＜ｚ＜７）からなる群より選択されたいずれか１つの無機物粒子またはこれらのうち二種以上の混合物であり得る。
【００２１】
また、前記第１バインダー高分子及び前記第２バインダー高分子は、相互独立して、ポリフッ化ビニリデン‐ヘキサフルオロプロピレン、ポリフッ化ビニリデン‐トリクロロエチレン、ポリフッ化ビニリデン‐クロロトリフルオロエチレン、ポリメチルメタクリレート、ポリアクリロニトリル、ポリビニルピロリドン、ポリビニルアセテート、エチレンビニルアセテート共重合体、ポリエチレンオキサイド、セルロースアセテート、セルロースアセテートブチレート、セルロースアセテートプロピオネート、シアノエチルプルラン、シアノエチルポリビニルアルコール、シアノエチルセルロース、シアノエチルスクロース、プルラン、カルボキシルメチルセルロース、アクリロニトリルスチレンブタジエン共重合体、及びポリイミドからなる群より選択されたいずれか１つまたはこれらのうち二種以上の混合物であり得る。
【００２２】
一方、本発明の他の態様によれば、上記のような製造方法で形成されたセパレータが提供される。
【００２３】
また、本発明のさらに他の態様によれば、正極、負極、前記正極と前記負極との間に介在したセパレータを含む電気化学素子において、前記セパレータが上述したセパレータである電気化学素子が提供される。
【００２４】
このとき、前記電気化学素子はリチウム二次電池であり得る。
【発明の効果】
【００２５】
本発明の一実施例によれば、スライド部を通じて自然に流れ落ちるバインダー高分子を含む第２スラリーを用いて、スロット部を通じてセパレータに形成される多孔性コーティング層の上面に電極接着層をコーティングすることで、多孔性コーティング層と電極接着層とのインターミキシング（ｉｎｔｅｒ−ｍｉｘｉｎｇ）を防止でき、電極接着層をより効果的に形成することができる。
【００２６】
また、セパレータの少なくとも一面に形成される多孔性コーティング層の上面に薄い電極接着層を形成させることで、電極に対する接着力は向上させ、電気化学素子の性能低下は防止することができる。
【図面の簡単な説明】
【００２７】
本明細書に添付される次の図面は、本発明の望ましい実施例を例示するものであり、発明の詳細な説明とともに本発明の技術的な思想をさらに理解させる役割をするため、本発明は図面に記載された事項だけに限定されて解釈されてはならない。
【図１】本発明の一実施例によってセパレータを製造する方法を概略的に示した工程図である。
【図２】本発明の一実施例によるスライド−スロットダイのスロット部とスライド部とが成す角度（θ）を示した図である。
【図３】本発明の比較例による、二重スロットダイからスラリーが吐出されるときの側面を撮影した写真である。
【図４】本発明の一実施例による、スライド−スロットダイからスラリーが吐出されるときの側面を撮影した写真である。
【図５】本発明の一実施例によって製造されたセパレータの表面を拡大したＳＥＭ写真である。
【図６】本発明の比較例によって製造されたセパレータの表面を拡大したＳＥＭ写真である。
【図７】本発明の一実施例によって製造されたセパレータの断面を拡大したＳＥＭ写真である。
【発明を実施するための形態】
【００２８】
以下、添付された図面を参照して本発明を詳しく説明する。これに先立ち、本明細書及び請求範囲に使われた用語や単語は通常的や辞書的な意味に限定して解釈されてはならず、発明者自らは発明を最善の方法で説明するために用語の概念を適切に定義できるという原則に則して本発明の技術的な思想に応ずる意味及び概念で解釈されねばならない。したがって、本明細書に記載された実施例及び図面に示された構成は、本発明のもっとも望ましい一実施例に過ぎず、本発明の技術的な思想のすべてを代弁するものではないため、本出願の時点においてこれらに代替できる多様な均等物及び変形例があり得ることを理解せねばならない。
【００２９】
本発明の一実施例によるセパレータの製造方法によれば、まず多数の気孔を有する平面状の多孔性基材を用意する。
【００３０】
ここで、前記多孔性基材としては、通常電気化学素子に使用される多孔性基材であればすべて使用でき、例えばポリオレフィン系多孔性膜（ｍｅｍｂｒａｎｅ）または不織布を使用することができるが、これらに特に限定されることはない。
【００３１】
前記ポリオレフィン系多孔性膜の例としては、高密度ポリエチレン、線状低密度ポリエチレン、低密度ポリエチレン、超高分子量ポリエチレンのようなポリエチレン、ポリプロピレン、ポリブチレン、ポリペンテンなどのポリオレフィン系高分子をそれぞれ単独でまたはこれらを混合した高分子で形成した膜が挙げられる。
【００３２】
前記不織布としては、ポリオレフィン系不織布の外に例えば、ポリエチレンテレフタレート、ポリブチレンテレフタレート、ポリエステル、ポリアセタール、ポリアミド、ポリカーボネート、ポリイミド、ポリエーテルエーテルケトン、ポリエテルスルホン、ポリフェニレンオキサイド、ポリフェニレンスルファイド、ポリエチレンナフタレンなどをそれぞれ単独でまたはこれらを混合した高分子で形成した不織布が挙げられる。不織布の構造は、長繊維で構成されたスパンボンド（ｓｐｕｎ−ｂｏｎｄ）不織布またはメルトブローン（ｍｅｌｔ−ｂｌｏｗｎ）不織布であり得る。
【００３３】
多孔性基材の厚さは、特に制限されないが、１μｍないし１００μｍ、または５μｍないし５０μｍであり得る。
【００３４】
多孔性基材に存在する気孔の大きさ及び気孔度も、特に制限されないが、それぞれ０．００１μｍないし５０μｍ及び１０％ないし９５％であり得る。
【００３５】
次いで、無機物粒子、第１バインダー高分子及び第１溶媒を含む第１スラリーを、スロット部を通じて前記多孔性基材の少なくとも一面にコーティングして多孔性コーティング層を形成しながら、第２バインダー高分子及び第２溶媒を含む第２スラリーを、前記スロット部と隣接したスライド部を通じて前記多孔性コーティング層上に連続的にコーティングして電極接着層を形成する。
【００３６】
ここで、前記無機物粒子は電気化学的に安定さえすれば特に制限されない。すなわち、本発明で使用できる無機物粒子は、適用する電気化学素子の作動電圧範囲（例えば、Ｌｉ／Ｌｉ＋基準で０〜５Ｖ）で酸化及び／または還元反応を起こさないものであれば、特に制限されない。特に、無機物粒子として誘電率の高い無機物粒子を使用すれば、液体電解質内の電解質塩、例えばリチウム塩の解離度増加に寄与して電解液のイオン伝導度を向上させることができる。
【００３７】
上述した理由から、前記無機物粒子は誘電率定数が５以上、または１０以上の高誘電率無機物粒子を含むことが望ましい。誘電率定数が５以上の無機物粒子の非制限的な例としては、ＢａＴｉＯ３、Ｐｂ（Ｚｒｘ、Ｔｉ１−ｘ）Ｏ３（ＰＺＴ、０＜ｘ＜１）、Ｐｂ１−ｘＬａｘＺｒ１−ｙＴｉｙＯ３（ＰＬＺＴ、０＜ｘ＜１、０＜ｙ＜１）、（１−ｘ）Ｐｂ（Ｍｇ１／３Ｎｂ２／３）Ｏ３−ｘＰｂＴｉＯ３（ＰＭＮ‐ＰＴ、０＜ｘ＜１）、ハフニア（ＨｆＯ２）、ＳｒＴｉＯ３、ＳｎＯ２、ＣｅＯ２、ＭｇＯ、ＮｉＯ、ＣａＯ、ＺｎＯ、ＺｒＯ２、Ｙ２Ｏ３、Ａｌ２Ｏ３、ＳｉＣ、及びＴｉＯ２からなる群より選択されたいずれか１つの無機物粒子またはこれらのうち二種以上の混合物であり得る。
【００３８】
また、無機物粒子としては、リチウムイオン伝達能力を有する無機物粒子、すなわちリチウム元素を含有するものの、リチウムを貯蔵せず、リチウムイオンを移動させる機能を有する無機物粒子を使用することができる。リチウムイオン伝達能力を有する無機物粒子の非制限的な例としては、リチウムホスフェート（Ｌｉ３ＰＯ４）、リチウムチタンホスフェート（ＬｉｘＴｉｙ（ＰＯ４）３、０＜ｘ＜２、０＜ｙ＜３）、リチウムアルミニウムチタンホスフェート（ＬｉｘＡｌｙＴｉｚ（ＰＯ４）３、０＜ｘ＜２、０＜ｙ＜１、０＜ｚ＜３）、１４Ｌｉ２Ｏ‐９Ａｌ２Ｏ３‐３８ＴｉＯ２‐３９Ｐ２Ｏ５などのような（ＬｉＡｌＴｉＰ）ｘＯｙ系列ガラス（０＜ｘ＜４、０＜ｙ＜１３）、リチウムランタンチタネート（ＬｉｘＬａｙＴｉＯ３、０＜ｘ＜２、０＜ｙ＜３）、Ｌｉ３．２５Ｇｅ０．２５Ｐ０．７５Ｓ４などのようなリチウムゲルマニウムチオホスフェート（ＬｉｘＧｅｙＰｚＳｗ、０＜ｘ＜４、０＜ｙ＜１、０＜ｚ＜１、０＜ｗ＜５）、Ｌｉ３Ｎなどのようなリチウムナイトライド（ＬｉｘＮｙ、０＜ｘ＜４、０＜ｙ＜２）、Ｌｉ３ＰＯ４‐Ｌｉ２Ｓ‐ＳｉＳ２などのようなＳｉＳ２系列ガラス（ＬｉｘＳｉｙＳｚ、０＜ｘ＜３、０＜ｙ＜２、０＜ｚ＜４）、ＬｉＩ‐Ｌｉ２Ｓ‐Ｐ２Ｓ５などのようなＰ２Ｓ５系列ガラス（ＬｉｘＰｙＳｚ、０＜ｘ＜３、０＜ｙ＜３、０＜ｚ＜７）またはこれらの混合物などが挙げられる。
【００３９】
また、無機物粒子の平均粒径は特に制限されないが、均一な厚さの多孔性コーティング層形成及び適切な孔隙率のために、０．００１μｍないし１０μｍ範囲であり得る。
【００４０】
前記無機物粒子の平均粒径が上記の範囲を満す場合、無機物粒子の分散性低下を防止でき、多孔性コーティング層を適切な厚さに調節することができる。
【００４１】
また、前記第１バインダー高分子及び前記第２バインダー高分子の非制限的な例としては、ポリフッ化ビニリデン‐ヘキサフルオロプロピレン、ポリフッ化ビニリデン‐トリクロロエチレン、ポリフッ化ビニリデン‐クロロトリフルオロエチレン、ポリメチルメタクリレート、ポリアクリロニトリル、ポリビニルピロリドン、ポリビニルアセテート、エチレンビニルアセテート共重合体、ポリエチレンオキサイド、セルロースアセテート、セルロースアセテートブチレート、セルロースアセテートプロピオネート、シアノエチルプルラン、シアノエチルポリビニルアルコール、シアノエチルセルロース、シアノエチルスクロース、プルラン、カルボキシルメチルセルロース、アクリロニトリルスチレンブタジエン共重合体、及びポリイミドからなる群より選択されたいずれか１つまたはこれらのうち二種以上の混合物であり得るが、これらに限定されることはない。
【００４２】
本発明の第１溶媒はバインダー高分子を溶解させながら無機物粒子を分散させ、第２溶媒はバインダー高分子を分散して溶解できるものであれば特に制限されないが、沸点（ｂｏｉｌｉｎｇ ｐｏｉｎｔ）が低いものがより有利であり得る。これは、以降の溶媒の除去が容易であるためである。使用可能な第１溶媒及び第２溶媒の非制限的な例としては、アセトン、テトラヒドロフラン、メチレンクロライド、クロロホルム、ジメチルホルムアミド、Ｎ‐メチル‐２‐ピロリドン（ＮＭＰ）、シクロヘキサン、水またはこれらの混合体などが挙げられる。
【００４３】
一方、図１及び図２を参照すれば、スロット部１とスライド部２とを一体型のスライド−スロットダイ１０に形成することができるが、これに限定されず、相互独立してそれぞれスロットダイ及びスライドダイに形成することもできる。
【００４４】
前記スライド部２は、前記スロット部１と隣接して位置し、第２スラリーが別途の外力なく重力だけで、前記スライド部２の上面を滑り落ちるように地面と傾斜を成して形成される。このとき、第２スラリーを、別途のスロット部を通じてコーティングする場合、強い剪断応力が作用し、ダイの吐出部で第１スラリーと第２スラリーとが混合され得る。しかし、上述したように、第２スラリーをスライド部２を通じてコーティングすれば、第２スラリーに重力以外の別途の外力が加えられず、多孔性コーティング層と電極接着層とのインターミキシングを防止することができる。
【００４５】
ここで、前記スロット部１と前記スライド部２とが成す角度（θ）は、１０゜ないし８０゜、または３０゜ないし６０゜であり得る。上記の数値範囲を満す場合、第１スラリー及び第２スラリーが低粘度である場合でも、コーティング厚さの調節が容易になる。一方、角度が小さ過ぎれば、スライド部２が長くなり過ぎて第２スラリーが揮発する問題が生じ、それによって電極接着層の厚さが不均一になり得る。
【００４６】
前記スロット部１を通じて無機物粒子が第１溶媒に分散して溶解された第１スラリーが供給される。また、前記スライド部２を通じてバインダー高分子が第２溶媒に分散して溶解された第２スラリーが供給される。回転するローラーに多孔性基材５が供給されれば、多孔性基材５上に第１スラリーがコーティングされて多孔性コーティング層３を形成し、連続的に多孔性コーティング層３上に第２スラリーがコーティングされて電極接着層４を形成する。
【００４７】
ここで、前記第１スラリーの粘度は５ｃＰないし１００ｃＰ、または１０ｃＰないし２０ｃＰであり得、前記第２スラリーの粘度は５ｃＰないし１００ｃＰ、または１０ｃＰないし２０ｃＰであり得る。
【００４８】
一方、前記第１スラリーの吐出速度は、前記第２スラリーの吐出速度より速く、このとき、前記第１スラリーの吐出速度は５００ｍｌ／ｍｉｎないし２，０００ｍｌ／ｍｉｎ、または１，０００ｍｌ／ｍｉｎないし１，５００ｍｌ／ｍｉｎであり得、前記第２スラリーの吐出速度は２００ｍｌ／ｍｉｎないし１，２００ｍｌ／ｍｉｎ、または５００ｍｌ／ｍｉｎないし９００ｍｌ／ｍｉｎであり得る。上記の数値範囲を満す場合、２つの層がインターミキシングすることなく、薄い電極接着層を形成することができる。
【００４９】
図１には、多孔性基材の一面のみにコーティング層を形成する方法が示されているが、これに限定されず、本発明は多孔性基材の両面共にコーティング層を形成してセパレータを製造することもできる。
【００５０】
ここで、前記電極接着層の厚さは、例えば前記多孔性コーティング層の厚さの０．１倍以下、または０．００１倍ないし０．０５倍であり得る。過量の高分子バインダーがセパレータにコーティングされていれば、電気化学素子の性能が低下することがあり得るため、電極接着層は薄く形成される。
【００５１】
前記多孔性コーティング層の厚さは０．０１μｍないし２０μｍであり得、前記電極接着層の厚さは０．０００１μｍないし２μｍ、または０．０００５μｍないし１μｍであり得るが、これらに限定されることはない。
【００５２】
上述した方法で製造したセパレータを正極と負極との間に介在させてラミネーティングすることで、電気化学素子に使用される電極組立体を製造することができる。電気化学素子は電気化学反応を行うあらゆる素子を含み、具体的には、あらゆる種類の一次、二次電池、燃料電池、太陽電池またはスーパーキャパシタ素子のようなキャパシタなどが挙げられる。特に、前記二次電池のうちリチウム金属二次電池、リチウムイオン二次電池、リチウムポリマー二次電池またはリチウムイオンポリマー二次電池などを含むリチウム二次電池が望ましい。
【００５３】
本発明のセパレータと共に適用される正極と負極の両電極としては、特に制限されず、当業界で周知の通常の方法で電極活物質を電極電流集電体に結着した形態で製造することができる。前記電極活物質のうち正極活物質の非制限的な例としては、従来電気化学素子の正極に使用される通常の正極活物質が使用でき、特にリチウムマンガン酸化物、リチウムコバルト酸化物、リチウムニッケル酸化物、リチウム鉄酸化物、またはこれらを組み合わせたリチウム複合酸化物を使用することができる。負極活物質の非制限的な例としては、従来電気化学素子の負極に使用される通常の負極活物質が使用でき、特にリチウム金属またはリチウム合金、炭素、石油コーク（ｐｅｔｒｏｌｅｕｍ ｃｏｋｅ）、活性化炭素、グラファイトまたはその他炭素類などのようなリチウム吸着物質などを使用することができる。正極電流集電体の非制限的な例としては、アルミニウム、ニッケル、またはこれらの組合せによって製造されるホイルなどがあり、負極電流集電体の非制限的な例としては、銅、金、ニッケル、銅合金、またはこれらの組合せによって製造されるホイルなどがある。
【００５４】
本発明の電気化学素子で使用できる電解液は、Ａ＋Ｂ−のような構造の塩であり、Ａ＋はＬｉ＋、Ｎａ＋、Ｋ＋のようなアルカリ金属陽イオンまたはこれらの組合せからなるイオンを含み、Ｂ−はＰＦ６−、ＢＦ４−、Ｃｌ−、Ｂｒ−、Ｉ−、ＣｌＯ４−、ＡｓＦ６−、ＣＨ３ＣＯ２−、ＣＦ３ＳＯ３−、Ｎ（ＣＦ３ＳＯ２）２−、Ｃ（ＣＦ２ＳＯ２）３−のような陰イオンまたはこれらの組合せからなるイオンを含む塩を、プロピレンカーボネート（ＰＣ）、エチレンカーボネート（ＥＣ）、ジメチルカーボネート（ＤＭＣ）、ジエチルカーボネート（ＤＥＣ）、ジプロピルカーボネート（ＤＰＣ）、ジメチルスルホキシド、アセトニトリル、ジメトキシエタン、ジエトキシエタン、テトラヒドロフラン、Ｎ‐メチル‐２‐ピロリドン（ＮＭＰ）、エチルメチルカーボネート（ＥＭＣ）、γ‐ブチロラクトンまたはこれらの混合物からなる有機溶媒に溶解または解離したものであるが、これらに限定されることはない。
【００５５】
前記電解液の注入は、最終製品の製造工程及び求められる物性に応じて、電池製造工程のうち適宜な段階において行えばよい。すなわち、電池組立ての前または電池組立ての最終段階などにおいて注入すればよい。
【００５６】
本発明の一実施例によるセパレータを電池に適用する工程は、一般的な工程である巻取（ｗｉｎｄｉｎｇ）の外、セパレータと電極との積層（ｌａｍｉｎａｔｉｏｎ、ｓｔａｃｋ）及び折り畳み（ｆｏｌｄｉｎｇ）工程を用いることができる。
【００５７】
以上の説明は、本発明の技術思想の例示的な説明に過ぎず、本発明が属する技術分野で通常の知識を持つ者であれば本発明の本質的な特性から逸脱しない範囲で多様な修正及び変形が可能であろう。したがって、本発明に開示された実施例は本発明の技術思想を説明するためのものであって、実施例によって本発明の技術思想の範囲が限定されることはない。本発明の保護範囲は請求範囲によって解釈すべきであり、同等な範囲内にある全ての技術思想は本発明の権利範囲に含まれると解釈せねばならない。
【実施例】
【００５８】
以下、本発明を具体的な実施例を挙げて説明する。しかし、本発明による実施例は多くの他の形態に変形され得、本発明の範囲が後述する実施例に限定されると解釈されてはならない。本発明の実施例は当業界で平均的な知識を持つ者に本発明をより完全に説明するために提供されるものである。
【００５９】
（１）第１スラリーの製造
無機物粒子として酸化アルミニウム（Ａｌ２Ｏ３）、第１バインダー高分子としてポリフッ化ビニリデン‐クロロトリフルオロエチレン（ＰＶｄＦ‐ＣＴＦＥ）とシアノエチルプルランとの混合物、及び第１溶媒としてアセトンを１８：２：８０の重量比で混合して第１スラリーを製造した。このとき、第１スラリーの粘度は１０ｃＰであった。
【００６０】
（２）第２スラリーの製造
第２バインダー高分子としてポリフッ化ビニリデン‐クロロトリフルオロエチレン（ＰＶｄＦ‐ＣＴＦＥ）とシアノエチルプルランとの混合物、及び第２溶媒としてアセトンを３：９７の重量比で混合して第２スラリーを製造した。このとき、第２スラリーの粘度は１０ｃＰであった。
【００６１】
（３）セパレータの製造
厚さ１６μｍのポリオレフィン膜（セルガード（Ｃｅｌｇａｒｄ）社製、Ｃ２１０）を多孔性基材として使用し、スライド−スロットダイを用いてスライド部には第２スラリーを、スロット部には第１スラリーを供給して、前記多孔性基材にコーティングした。第１スラリーは多孔性基材の上面に直接コーティングして多孔性コーティング層を形成しながら、第２スラリーは多孔性コーティング層の上面に連続的にコーティングして電極接着層を形成した。このとき、前記スライド部と前記スロット部とは４５゜の角度を成して位置し、第１スラリーの吐出速度は１，２００ｍｌ／ｍｉｎ、第２スラリーの吐出速度は７００ｍｌ／ｍｉｎに調節した。
【００６２】
比較例
二重スロットダイを用いて、それぞれのスロット部に第１スラリー及び第２スラリーを供給することで、第１スラリーは多孔性基材の上部面に直接コーティングして多孔性コーティング層を形成しながら、連続的に第２スラリーは多孔性コーティング層の上面にコーティングして電極接着層を形成する点を除き、実施例と同様の方法でセパレータを製造した。
【００６３】
特性評価
実施例及び比較例において、それぞれのダイからスラリーが吐出されるときの側面を観察した。
【００６４】
図３は比較例による、二重スロットダイからスラリーが吐出されるときの側面を撮影した写真である。また、図４は本発明の一実施例による、スライド−スロットダイからスラリーが吐出されるときの側面を撮影した写真である。
【００６５】
図３及び図４を見れば、比較例によって二重スロットダイを用いて多孔性基材にスラリーをコーティングすれば、第１スラリー及び第２スラリーがインターミキシングすることが確認できる。しかし、本発明の実施例によってスライド−スロットダイを用いて多孔性基材にコーティングすれば、第１スラリーと第２スラリーとのインターミキシングが防止されることが確認できる。
【００６６】
一方、実施例及び比較例によって製造されたセパレータの物性を測定し、下記の表１に示した。
【００６７】
【表１】
2014526776.tif 000003
表１から分かるように、実施例及び比較例はほぼ同じ電極接着層のローディング量を示すものの、実施例によるセパレータの接着力が約２倍ほど高い。これは、実施例が比較例よりインターミキシングが防止されることで、セパレータの表面層に存在する第２バインダー高分子が多いということを意味し、電極接着層が均一に形成されたことを意味する。
【００６８】
図５及び図６は、それぞれ本発明の実施例及び比較例によって製造されたセパレータの表面を拡大したＳＥＭ写真である。
【００６９】
以下、図５及び図６を参照して説明すれば、暗い部分は電極接着層が形成された部分であるが、実施例の場合が電極接着層がより均一で、広くコーティングされていることが分かる。
【００７０】
一方、図７は本発明の一実施例によって製造されたセパレータの断面を拡大したＳＥＭ写真である。図７を見れば、多孔性コーティング層の上面に薄く形成された電極接着層を確認できる。これにより、電極に対する接着力は向上させながら、電気化学素子の性能低下を防止することができる。
【図１】
2014526776.tif 000004
【図２】
2014526776.tif 000005
【図３】
2014526776.tif 000006
【図４】
2014526776.tif 000007
【図５】
2014526776.tif 000008
【図６】
2014526776.tif 000009
【図７】
2014526776.tif 000010
【国際調査報告】
2014526776.tif 000011
2014526776.tif 000012
2014526776.tif 000013
2014526776.tif 000014